(57)【要約】本発明は、３０００ｇ／モル〜３００００ｇ／モルの数平均分子量を有するシラン基を末端基とするポリマーを１０ｗｔ％〜５０ｗｔ％、少なくとも２つの加水分解性シラン基を含有するＡ（ＢＡ）ｎ型（ｎ＝１〜５）の（メタ）アクリレートブロックコポリマーを０.５ｗｔ％〜２０ｗｔ％、及び充填材と助剤を８５ｗｔ％〜４０ｗｔ％含有する架橋性組成物（但し、上記成分の合計は１００ｗｔ％である）に関する。本発明は、該（メタ）アクリレートブロックコポリマーが５０００ｇ／モル〜１０００００ｇ／モルの数平均分子量を有し、少なくとも１つのブロックＡまたはブロックＢ中にシラン基が含まれ、該シラン基がポリマー鎖中の末端基ではないことを特徴とする。【特許請求の範囲】
【請求項１】
３０００ｇ／モル〜３００００ｇ／モルの間に数平均分子量を有するシラン基を末端基とするポリマーを１０ｗｔ％〜５０ｗｔ％、
少なくとも２つの加水分解性シラン基を有するＡ（ＢＡ）ｎ型（ｎ＝１〜５）の（メタ）アクリレートブロックコポリマー（但し、該（メタ）アクリレートブロックコポリマーは５０００ｇ／モル〜１０００００ｇ／モルの数平均分子量を有し、少なくとも１つのブロックＡまたはブロックＢ中にシラン基が含まれ、該シラン基は該ポリマー鎖中の末端基ではない）を０.５ｗｔ％〜２０ｗｔ％、及び
充填剤と助剤を８５ｗｔ％〜４０ｗｔ％含有する、架橋性組成物（但し、上記成分の合計量は１００ｗｔ％である）。
【請求項２】
シラン基を末端基とするポリマーが、ポリエーテルおよび／またはポリウレタンから選択される請求項１に記載の架橋性組成物。
【請求項３】
１つの官能化ブロック中に１個〜１０個のシラン基を含有する請求項１または２に記載の架橋性組成物。
【請求項４】
１つの官能化ブロック中に２個〜４個のシラン基を含有する請求項３に記載の架橋性組成物。
【請求項５】
ｎが１または２である請求項１〜４のいずれかに記載の架橋性組成物。
【請求項６】
２つのＡ末端ブロック中にシラン基を含有する請求項１〜５のいずれかに記載の架橋性組成物。
【請求項７】
少なくとも１つのＢブロック中にシラン基を含有する請求項１〜５のいずれかに記載の架橋性組成物。
【請求項８】
シラン基が、各官能化ブロック中にランダムに分布するか、あるいはブロックの発端または終端にグラジエントとして存在する請求項１〜５のいずれかに記載の架橋性組成物。
【請求項９】
コポリマーとしてのブロックＡおよびＢが、５℃、特に１０℃以上のガラス転移温度（Ｔｇ）差を示す請求項１〜８のいずれかに記載の架橋性組成物。
【請求項１０】
シラン基を末端とするポリエーテルの割合に基づくアクリレートポリマーの含有量が３３％未満である、（メタ）アクリレートブロックコポリマーを１ｗｔ％〜１０ｗｔ％含有する請求項１〜９のいずれかに記載の架橋性組成物。
【請求項１１】
シラン基を末端とするポリエーテルの分散度が１.７未満または２.４より大きい請求項１〜１０のいずれかに記載の架橋性組成物。
【請求項１２】
充填剤および助剤が以下のものから選択される請求項１〜１１のいずれかに記載の架橋性組成物：反応性希釈剤、顔料、充填剤、安定剤、可塑剤、定着剤、触媒および／または架橋剤。
【請求項１３】
０.０１ｗｔ％〜５ｗｔ％の触媒を含有する請求項１２に記載の架橋性組成物
【請求項１４】
溶媒を含有しない封止剤、接着剤または被覆剤としての請求項１〜１３のいずれかに記載の組成物の使用。
【請求項１５】
建築分野における封止剤としての請求項１〜１３のいずれかに記載の組成物の使用。
【発明の詳細な説明】
【技術分野】
【０００１】
本発明は、シラン基を末端とするポリエーテルと、少なくとも１つのブロックに加水分解性シラン基を含有する、（メタ）アクリレートモノマーに基づくブロックコポリマーとの混合物に基づく組成物に関する。
【背景技術】
【０００２】
シラン末端基を有するポリエーテルに基づく組成物は既知である。このような組成物は、封止材、接着材または類似の用途において使用することができる。欧州特許出願公開第０６７３９７２号Ａ明細書において、１分子当り少なくとも１つの反応性ケイ素基を含有するオキシアルキレンポリマーを含有する硬化性化合物が開示されている。さらに、該化合物はアルキル（メタクリレート）に基づくコポリマーを含有し、該コポリマーは、９個以上の炭素原子から成るアルキル基を有するアルキルアクリレートの他に、８個までの炭素原子から成るアルキル基を有するアルキルアクリレートから成る。該メタクリレートコポリマーは、必要に応じて官能基、例えばエポキシ基、アミノ基またはシラン基を含有する。しかし、（メタ）アクリレートコポリマーの特定構造については何も言及されていない。
【０００３】
欧州特許出願公開第０９１８０６２号Ａ明細書は公知である。該明細書において、加水分解性シラン基を含有するシリコーンポリマーと、同様に加水分解性シラン基を含有する（メタ）アクリレートコポリマーとの架橋性混合物が開示されている。既知のラジカル切断開始剤が、アクリレートコポリマーを製造するための開始剤として開示されている。該明細書においては、ブロックコポリマーを開示せず、また開示された開始剤を用いてブロックコポリマーを製造することも出来ない。欧州特許出願公開第１３９６５１３号Ａ明細書も既知である。該明細書においては、加水分解性のシラン基を含有するポリオキシアルキレンポリマーが開示されている。これらの組成物は、重合性の不飽和モノマー、例えばスチレンエステルまたはアクリレートエステル等のコポリマーを更に含有する。また、これらは、必要に応じて、例えば、ビニルアルコキシシランを用いてポリマー内へ組み込むことができる加水分解性シラン基を含有する。これらは、常套のランダムアクリレートコポリマーが関連する。
【０００４】
さらに、欧州特許出願公開第１０００９８０号Ａ明細書も既知である。該特許出願においては、少なくとも１つの架橋性シリル基を有するエポキシ樹脂またはポリエーテルポリマーと、少なくとも１つの架橋性シリル基を有するビニルポリマー（該ビニルポリマーの多分散度は１.８未満である）とを含有する硬化性組成物が開示されている。官能化ビニルポリマーは、不飽和二重結合を含有するビニルポリマーを、該二重結合と反応するシラン誘導体で処理することにより得られる。他に記載された方法は、架橋性のシラン基および求核基を有する化合物を用いて、重合させた炭素−ハロゲン結合を求核置換させる方法である。特に、開示された実施態様においては、鎖末端にシラン基を含有する。
【０００５】
欧州特許出願公開第１０３６８０７号Ａ明細書も既知である。該明細書においては、鎖末端がシラン基によって少なくとも８５％置換されたポリオキシアルキレンポリマーが開示されている。また、該明細書においては、鎖中に最大で２個または２個未満のシラン基を含有するジオールが開示されている。該ポリマーを特定のアクリレートコポリマーと組合せることは開示されていない。
【０００６】
反応性シラン基を１つだけ有するアクリレートコポリマーが、側鎖としてのみポリマーマトリックス内へ組込むことができる。特に、シラン基が末端にある場合、アクリレート鎖は内部可塑剤として作用する。一般的に、反応性のシラン基が鎖内に重合される場合、該重合は、種々なポリマー形態を生じさせるようなランダム重合型式でおこなわれる。その結果として、架橋性ポリマーにおいて目標とされる構造設計を行うことは、困難である。さらに、この種のポリマーは、架橋性基の含有量が低いので、強靱で弾性のある高分子網状構造を形成できないという欠点を有する。さらに、ポリマー中のシラン基の数が少ないことに起因して、種々の支持体に接着させることは困難である。常套のラジカル重合により生成したアクリレートコポリマーは、高い分散度（Ｍｗ：Ｍｎの比として表示される）を示す。このことは、粘度挙動が乏しく、粘度が非常に高いことを意味する。
【先行技術文献】
【特許文献】
【０００７】
【特許文献１】欧州特許出願公開第０６７３９７２号Ａ明細書
【特許文献２】欧州特許出願公開第０９１８０６２号Ａ明細書
【特許文献３】欧州特許出願公開第１３９６５１３号Ａ明細書
【特許文献４】欧州特許出願公開第１０００９８０号Ａ明細書
【特許文献５】欧州特許出願公開第１０３６８０７号Ａ明細書
【発明の概要】
【発明が解決しようとする課題】
【０００８】
既知の架橋性組成物の有する前述の様々な欠点に鑑み、本発明における目的は、シラン基を介して架橋し、弾性を示す網状構造を形成すると共に、種々の支持体に対して十分な接着性をもたらすために十分な数のシラン基を有する構成成分としてポリオキシアルキレンポリマーを含有する、架橋性の１成分型ポリマー組成物を提供することである。さらに、本発明による組成物は、同様にシラン基を有する（メタ）アクリレートブロックコポリマーを、構成成分として含有すべきである。このように選択された構成を採用することによって、架橋した組成物内で微細構造を形成するこの種のコポリマーが得られる。それによって、優れた機械的強度を有する架橋したポリマーコンパウンドがもたらされる。同様に、反応性シラン基の分布に起因して、架橋に際し、高い弾性を得ることができる。
【課題を解決するための手段】
【０００９】
該目的は、３０００ｇ／モル〜３００００ｇ／モルの数平均分子量を有する、シラン基を末端基とするポリマーを１０ｗｔ％〜５０ｗｔ％、少なくとも２つの加水分解性シラン基を含有する、Ａ（ＢＡ）ｎ型（ｎは１〜５を示す）の（メタ）アクリレートブロックコポリマー（ただし、該（メタ）アクリレートブロックコポリマーは５０００ｇ／モル〜１０００００ｇ／モルの数平均分子量を有し、少なくとも１つのブロックＡまたはＢはシラン基を含有し、該シラン基は該ポリマー鎖における末端基ではない）を０.５ｗｔ％〜２０ｗｔ％、及び充填材と助剤を８５ｗｔ％〜４０ｗｔ％含有する硬化性組成物により達成される（ただし、上記成分の合計量は１００ｗｔ％である）。
【発明を実施するための形態】
【００１０】
ブロックコポリマーの官能基と架橋できる加水分解性の官能基を含有するポリマーは、本発明による架橋性組成物の本質的要素である。ここで、該官能基は、シラン部分に１〜３個の加水分解性基を有するシラン基に関係する。この場合、２個または３個の反応性シラン基を含有することが好ましいが、ポリマー鎖上において１０個までのシラン基を存在させてもよい。
【００１１】
本発明による組成物の適当な成分は、以下の式で表されるポリマーである。
【００１２】
【化１】
2011525201.tif 000002
式中、Ｐは有機主鎖であり、
Ｒ１は、アミド、カルボキシル、カルバメート、カーボネート、ウレイド、ウレタン若しくはスルホネート結合、酸素原子、硫黄原子またはメチレン基を示し、
Ｒ２は、１〜８個の炭素原子を含有する、直鎖状または分枝鎖状、置換または未置換のアルキレン基を示し、
Ｒ３は、１〜４個の炭素原子を含有するアルキル基またはＯＲ４を示し、
Ｒ４は、１〜４個の炭素原子を含有するアルキル基または１〜４個の炭素原子を含有するアシル基を示し、
ｑ＝０、１または２を示し、
ｎ＝３−ｑを示し、および
ｍ＝１〜１０、好ましくは１〜３を示し、
Ｒ３基またはＲ４基は同一であってもよく、異なっていてもよい。
【００１３】
好ましくは、有機主鎖Ｐは、以下のものを含有する群から選択される（なお、該主鎖は、主鎖にシロキサン基を含有してもよい）：ポリアミド、ポリエステル、ポリカーボネート、ポリエチレン、ポリブチレン、ポリスチレン、ポリプロピレン、ポリオキシメチレン単独重合体および共重合体、ポリウレタン、ビニルブチレート、ビニルポリマー、エチレンコポリマー、エチレンアクリレートコポリマー、有機ゴム等、あるいは種々のシリル化ポリマーの混合物。例えば、エチレンオキシド、プロピレンオキシドおよびテトラヒドロフランに基づくポリエーテルも適当である。前述のポリマー主鎖の中でも、ポリエーテルおよびポリウレタンが好ましい。ポリプロピレングリコールが特に好ましい。
【００１４】
本発明による組成物に関して適当なイソシアネートを末端基とするＰＵプレポリマーは、当業者において既知である。室温で硬化可能な、シロキサン基を末端基とする有機封止組成物が米国特許第４２２２９２５号明細書および同４３４５０５３号明細書に記載されているが、特に、該明細書においては、イソシアネートを含有しない、シラン基を末端とするポリウレタンプレポリマーが記載されている。これらは、イソシアネート基を末端基とするポリウレタンプレポリマーと、３−アミノプロピルトリメトキシシランまたは２−アミノエチル−、３−アミノプロピルメトキシシランとの反応生成物から製造できる。このようなＰＵプレポリマーは、ジオールと、化学量論的過剰量のポリイソシアネートを反応させることにより製造することができる。ここで、既知の塗料または接着剤におけるイソシアネートは、一般的にジイソシアネートが使用される。
【００１５】
例えば、欧州特許第０９３１８００号Ａ明細書においては、末端不飽和度が０.０２ｍｅｑ／ｇ未満のポリオール成分とジイソシアネートとを反応させてヒドロキシル基を末端基とするプレポリマーを形成し、その後該プレポリマーを以下の化学式で表されるイソシアナトシランで処理することにより、適当なシリル化ポリウレタンを製造することが開示されている。
【００１６】
【化２】
2011525201.tif 000003
式中、ｍは０、１または２を示し、各Ｒ１基は１個〜４個の炭素原子を含有するアルキル基を示し、およびＲは、二官能性の有機基を示す。該明細書の教示によると、この種のシリル化ポリウレタンは、優れた機械的諸特性を示すと共に、過度の粘度を示さずに、若干の粘着性を示す封止剤へと合理的な時間で硬化する。
【００１７】
国際特許出願公開第２００３０６６７０１号Ａ明細書において、別の適当な官能化ＰＵプレポリマーが開示されている。ここで、低い官能性を有する高分子量ポリウレタンプレポリマーを基剤とする、ＯＨ末端基およびアルコキシシラン末端基含有ポリウレタンプレポリマーは、低い弾性率を示す封止剤および接着剤用のバインダーとして使用される。このことに関して、まず、２０〜６０％のＮＣＯ含有量を有するジイソシアネート成分のポリウレタンプレポリマーと、３０００〜２００００ｇ／モルの間の分子量を有するポリオキシアルキレンジオールを主成分として含有するポリオール成分とを反応させ、５０〜９０％のＯＨ基が変換されたときに該反応を停止させる。その後、この反応生成物を、アルコキシシランおよびアミノ基を有する化合物と更に反応させる。これらの方法により、比較的中程度の分子量と低い粘度を有するプレポリマーを得ることができるので、高水準の性質を得ることができる。
【００１８】
以下の箇条書きによる方法は、ポリエーテルに基づくシラン基を末端基とするプレポリマーの製造法として開示されている。
−不飽和モノマーと、アルコキシシリル基を含有する不飽和モノマー例えば、ビニルトリメトキシシラン等とを共重合させる方法。例えば、ビニルトリメトキシシラン等の不飽和モノマーを、熱可塑性樹脂（例えばポリエチレン等）にグラフト化させる方法。
−エーテル合成法の場合；ヒドロキシ官能性ポリエーテルを不飽和塩素化合物（例えば塩化アリル）で処理することにより、末端オレフィン二重結合を有するポリエーテルを調製し、該ポリエーテルを、例えば、第８群の遷移金属化合物により触媒されたヒドロシリル化反応において、加水分解性基を有するヒドロシラン化合物（例えばＨＳｉ（ＯＣＨ３）３等）で処理することによって、シラン基を末端基とするポリエーテルを得る方法。
−別の方法の場合；オレフィン性不飽和基を含有するポリエーテルを、メルカプトシラン、例えば３−メルカプトプロピルトリアルコキシシラン等で処理する方法。
−更に別の方法の場合；先ず、ヒドロキシル基含有ポリエーテルをジまたはポリイソシアネートで処理し、その後、生成物をアミノ官能性シランまたはメルカプト官能性シランで処理することによって、シラン基を末端基とするプレポリマーを得る方法。
−別の実現可能な方法の場合；ヒドロキシ官能性ポリエーテルを、イソシアナト官能性シラン（例えば３−イソシアナトプロピルトリメトキシシランなど）で処理する方法。
【００１９】
本発明による好ましい実施態様の場合、このようなポリウレタンまたは特にポリエーテルは、約５０００〜約３００００ｇ／モル、特に約６０００〜約２５０００ｇ／モルの数平均分子量（Ｍｎ：ＧＰＣにより決定された値）を有する。約１００００〜約２２０００ｇ／モル、特に約１２０００〜約１８０００ｇ／モルの数平均分子量を有するポリエーテルが特に好ましい。製造方法に依存して、好ましく使用されるポリオキシアルキレンポリマーの多分散度Ｄは、最大１.７または約２〜４である。特に好ましい適当なポリエーテルポリマーの多分散度は、約１.０１〜約１.３または２.４より大きい値である。
【００２０】
このようなポリマーは、種々の商品名で市販されている。当業者は、所望する反応性または所望する分子量に応じてこれらを選択することができる。
【００２１】
本発明による組成物は、少なくとも２つの加水分解性シラン基を含有する（メタ）アクリレートブロックコポリマーを更に含有しなければならない。これらのブロックコポリマーは、Ａ（ＢＡ）ｎ構造を有する（式中、ｎは１〜５を示す）。
【００２２】
この種のブロックコポリマーの性質は、既知のランダムアクリレートコポリマーの性質と大きく異なる。適当な（メタ）アクリレートコポリマーおよび該コポリマーの製造方法は、例えば未公開の独国特許出願第１０２００７０３９５３５号に記載されている。さらに、適当な官能化（メタ）アクリレートポリマーが、本出願の出願人により同時に出願された独国特許出願第１０２００８００２０１６号において記載されている。
【００２３】
（メタ）アクリレートという表記は（メタ）アクリル酸のエステルを意味し、本明細書においては、メタクリレートエステルおよびアクリレートエステルの両方を意味する。ブロックＡおよびブロックＢの両方で重合されるモノマーは、（メタ）アクリレート、例えば、１〜４０個の炭素原子含有する直鎖状、分枝鎖状、脂環式または芳香族置換アルコールのアルキル（メタ）アクリレート、あるいはポリアルキレンオキシドに基づくモノアルコール若しくはジアルコールのアルキル（メタ）アクリレートから成る群から選択される。この種のモノマーと、得られるコポリマーのガラス転移温度は当業者に既知である。
【００２４】
重合される組成物は、（メタ）アクリレートに加えて、ＡＴＲＰ法によって共重合可能な別の不飽和モノマーを含有してもよい。これらは、例えば１−アルケン、分枝鎖状アルケン、ビニルエステル、マレイン酸誘導体、必要に応じて置換されたスチレンおよび／または複素環式化合物を含む。ＡＴＲＰ法によって重合可能なモノマーであって、（メタ）アクリレートの一部ではない該モノマーを、０〜５０ｗｔ％の含有量で、ブロックＡのモノマーとブロックＢのモノマーの両方、あるいは何れかのモノマーに添加することができる。
【００２５】
ブロックコポリマーは逐次重合法によって製造される。この方法の場合、先行ブロック（例えばＢ）を合成するためのモノマー混合物が少なくとも９０％、好ましくは９５％転化した時に、ブロック（例えばＡ）を合成するためのモノマー混合物を反応混合物へ単に添加するだけである。この方法により、モノマー総量の好ましくは５％未満の量で、他の組成のモノマーをブロックＡまたはＢに含有させることができる。新たに添加したモノマー混合物の最初の繰り返し単位が配置される鎖中の各位置には境界が存在する。この方法により、各ブロックは、組成中においては、グラジエントポリマーとして存在させることができる。
【００２６】
ブロック種ＡおよびＢは共にモノマー混合物の組成が異なる。好ましい実施態様において、ＡおよびＢのモノマーは、これらのブロックが個々のポリマーとして異なるＴｇ（ＤＳＣで測定されるガラス転移温度）を示すように選択される。このことは、Ｔｇの差は５℃より大きく、特に１０℃より大きくすべきことを意味する。１つの好ましい実施態様においては、例えばブロックＡは０℃よりも高いＴｇを有し、ブロックＢは０℃未満のＴｇを有する。別の実施態様においては、いずれのブロックも０℃未満のＴｇを示す。
【００２７】
本発明において適当なブロックコポリマーは、少なくとも２つの加水分解性シラン基を含有し、該シラン基はＡ型のブロックまたはＢ型のブロックの何れか一方に存在させるべきである。必要に応じて、２つ以上の同種のブロック中にシラン基を含有させてもよい。シラン基はポリマー鎖の末端位置に存在させるべきではない。この要件は、製造方法によって保証することができる。シラン基はポリマーブロックにわたってランダムに分布させることも可能である。別の実施態様においては、ブロックＡおよびＢの間の遷移点に近い位置にシラン基を分布させる。さらに別の実施態様においては、ポリマー鎖の自由端に近接させてシラン基を近接させて分布させる（但し、シラン基はポリマー鎖の自由端には存在させない）。特に２種のブロックが加水分解性のシラン基を含有する態様が好ましい。重合反応系への添加タイミングを調整することにより、シランモノマーの導入を制御できる。
【００２８】
官能性をもたらし、共重合されるシリル基含有モノマーは、以下の一般式によって特徴づけられる；
【００２９】
【化３】
2011525201.tif 000004
【００３０】
上記式において、該有機基Ｒ５およびＲ６は同一であってもよく、相互に異なっていてもよい。さらに、有機基Ｒ５およびＲ６は、１〜２０個の炭素原子を有する脂肪族炭化水素基から成る群から選択される。これらの基は、直鎖状、分枝鎖状または環状であってもよい。Ｒ５は水素原子のみであってもよい。Ｈ、ＣＨ３、またはＣ２Ｈ５が好ましい。Ｘは、アルコキシ基とヒドロキシ基以外の加水分解性基から成る群から選択される。該基は、とりわけ、ハロゲン化物、アシルオキシ、アミノ、アミド、メルカプト、アルケニルオキシおよび類似の加水分解性基を含む。ａ、ｂおよびｃはそれぞれ０〜３の整数である（ただし、ａ＋ｂ＋ｃの合計は３である）。Ｒ７は、水素原子または１〜２０個の炭素原子を有する脂肪族炭化水素基を示す。好ましくは、Ｒ７は、水素原子（アクリレート）またはメチル基（メタクリレート）である。Ｒ８基は、二価の基である。好ましくは、Ｒ８基は、１〜２０個の炭素原子を有する二価の脂肪族炭化水素基である。特に、Ｒ８は-ＣＨ２-、-（ＣＨ２）２-または-（ＣＨ２）３である。
【００３１】
市販されているモノマーは、例えば、エボニック−デグッサ社製のダイナシラン（Dynasilan)ＭＥＭＯ（登録商標）である。これは、３−メタクリルオキシプロピルトリメトキシシランである。
【００３２】
重合は、低粘性可塑剤を用いて、ハロゲンを含まない溶媒中で行なうことができる。特に、ＡＴＲＰ法が利用される。また、重合は、乳化重合、ミニエマルション重合、マイクロエマルション重合、懸濁重合または塊状重合として行うこともできる。
【００３３】
ブロックコポリマーは逐次重合により合成される。重合法技術は当業者に既知である。
【００３４】
ハロゲン化されたエステル、ケトン、アルデヒドまたは芳香族化合物に基づく二官能性の開始剤が使用される。これらは当業者に既知である。ＡＴＲＰ法で用いる触媒は、例えばＣｈｅｍ.Ｒｅｖ.２００１年、第１０１巻、第２９２１頁に列挙されている。主に銅錯体が記載されているが、鉄、ロジウム、白金、ルテニウムまたはニッケル化合物も使用できる。記載されたＡＴＲＰ法の代替法は、該方法を変形させた方法である。いわゆる、リバースＡＴＲＰ法の場合、より高い酸化状態の化合物を使用できる。
【００３５】
ＡＴＲＰが終了した後、適当な硫黄化合物を添加することにより、遷移金属化合物を沈殿させることができる。好ましくは、硫黄化合物は、Ｓ-Ｈ基を含有する化合物である。既知のフリーラジカル重合調節剤に含まれる硫黄化合物（例えばエチルヘキシルメルカプタンまたはｎ-ドデシルメルカプタンなど）が特に好ましい。シリルメルカプタン、例えば３-メルカプトプロピルトリメトキシシランなどは、シリル官能度を増加させるために使用できる。
【００３６】
このようなブロックコポリマーは、ＡＢＡ構造若しくはＢＡＢ構造を示し、あるいは、各Ａブロックのいずれにおいても、少なくとも１個、最大で１０個のシリル基を含有するより高位の同族構造を示す。この場合、コポリマーの一部を示すブロックＡは、シリル官能化（メタ）アクリレートおよび（メタ）アクリレート群から選択されるモノマーを含有するコポリマー部分を示すべきであり、また、ブロックＢは、更なるシリル基を有さない１種または複数種の（メタ）アクリレートを含有するコポリマーにすべきであって、該コポリマーは重合して、ＡＢＡ型のブロックコポリマーを形成する。各Ａブロック中に少なくとも１個、最大で２個のシリル基を含有するＢＡＢ-ブロックコポリマーまたはＡＢＡ-ブロックコポリマーを合成してもよい。
【００３７】
好ましい実施態様において、ブロックコポリマーは、ＡＢＡ構造における各Ａブロック中に、少なくとも２個、最大で４個のシリル基を有する。別の実施態様においては、ポリマー鎖の末端セグメントのみを制御した方法で官能化させたブロックコポリマーが提供される。例えば、ＡＢＡＢＡ構造を有する別の実施態様の場合、外側に位置するＡ-ブロック中に限りシラン官能基化を行う。
【００３８】
あるいは、ブロックＡを官能化させずに、ブロックＢをシランモノマーで官能化させることもできる。
【００３９】
ＡＢＡ組成のブロックコポリマーは、総重量の２５％未満、好ましくは１０％未満のＡブロックにより構成される。
【００４０】
本発明により使用できるブロックコポリマーは、５０００〜１０００００ｇ／モル、特に７５００〜５００００ｇ／モル、好ましくは３５０００ｇ／モル以下の数平均分子量を有する。多分散度を変化させてもよい。該多分散度は、１.６（好ましくは１.４未満）であるが、特定の性質を得るために、該多分散度を１.８より大きい値、特に２より大きい値に調整することもできる。本発明によるポリマーを、溶媒不含ポリマーとして得ることもできるが、有機溶媒または可塑剤を含有する溶液状態で得ることもできる。
【００４１】
本発明による組成物は、２種類のシラン基含有ポリマーに加えて、種々の添加剤、例えばポリマー、オリゴマー、反応性若しくは不活性形態の低分子量成分、安定剤、触媒、顔料および充填剤、またはその他の添加剤を含有してもよい。
【００４２】
例えば、反応性希釈剤を含有してもよい。接着剤または封止剤と混和して粘度を減少させると共に、バインダーと反応する少なくとも１つの基を有する全ての化合物を、反応性希釈剤として添加できる。好ましくは、反応性希釈剤は、塗布した後に、例えば大気中の水分または酸素と反応する少なくとも１種の官能基を有する。このような官能基は、例えば、シリル基、イソシアネート基、ビニル性不飽和基、および多価不飽和基である。反応性希釈剤の粘度は、好ましくは２００００ｍＰａｓ未満、特に好ましくは約１〜６０００ｍＰａｓ、就中特に好ましくは１０〜１０００ｍＰａｓである（これらの値は、ブルックフィールドＲＶＴ粘度計を用い、２３℃、スピンドル７番、１０ｒｐｍの条件下、ＥＮ  ＩＳＯ２５５５に従って測定した値である）。
【００４３】
例えば、以下に記載の低分子量物質を反応性希釈剤として添加してもよい：イソシアナトシランと反応したポリアルキレングリコール、アルキルトリメトキシシラン、アルキルトリエトキシシラン、ビニルトリメトキシシラン、ビニルトリエトキシシラン、フェニルトリメトキシシラン、フェニルトリエトキシシラン、オクチルトリメトキシシラン、テトラエトキシシラン、ビニルジメトキシメチルシラン、ビニルトリエトキシシラン、ヘキサデシルトリメトキシシラン、３−オクタノイルチオ−１−プロピルトリエトキシシラン、これらの部分加水分解化合物。
【００４４】
有機主鎖上へビニルシランをグラフト化させることにより調製できるポリマー、並びにポリオール、ポリイソシアネートおよびアルコキシシランを反応させることにより調製できるポリマーを、反応性希釈剤として添加してもよい。
【００４５】
本発明の範囲において、好ましくは、反応性希釈剤として存在する化合物は、少なくとも１つのアルコキシシリル基、特にジ−およびトリアルコキシシリルを有する。本発明において好ましい反応性希釈剤は、適当なポリオール成分を少なくとも二官能性のイソシアネートで処理することにより製造される。塗料および接着剤化学において既知のジ−およびポリイソシアネートまたはオリゴマー、例えば、トリ−イソシアヌレート、または特に脂肪族ジイソシアネートのビウレット若しくはウレトジオン(uretdione)などは、少なくとも二官能性のイソシアネートとしての使用も考慮できる。過剰量のイソシアネートを反応させることで、ＮＣＯ末端化プレポリマーが形成される。適当な反応性希釈剤は、イソシアネート反応性プレポリマーに反応性シランを反応させることによって調製される。
【００４６】
反応性希釈剤に加えて、またはその代わりに、溶媒／可塑剤を添加することにより、本発明による組成物の粘度を減少させてもよい。
【００４７】
既知の塗料用溶媒を溶媒として添加できる。しかしながら、アルコール、例えばＣ１-Ｃ１０アルコールは、貯蔵寿命を向上させるので、好ましく添加される。
【００４８】
本発明による組成物は、親水性可塑剤を更に含有できる。適当な可塑剤の例としては以下のものが含まれる：１〜１２個の炭素原子を有する直鎖状または分枝鎖状のアルコールと芳香族カルボン酸若しくは脂肪族カルボン酸のエステル、例えば、アビエチン酸エステル、アジピン酸エステル、アゼライン酸エステル、安息香酸エステル、脂肪酸エステル、グリコール酸エステル、リン酸エステル、フタル酸エステル、プロピオン酸エステル、セバシン酸エステル、スルホン酸エステル、トリメリット酸エステルまたはクエン酸エステル。
【００４９】
本発明による硬化性組成物の硬化速度を調整するために適当な触媒は、例えば、有機金属化合物、鉄または錫の化合物、例えば、錫（II）カルボキシレート、ジアルキル錫（IV）ジカルボキシレート、鉄アセチルアセトナートなど；チタン、アルミニウムおよびジルコニウムの化合物、例えばアルキルチタネート、オルガノシリコンチタン化合物、チタンキレート鎖体、アルミニウムキレート鎖体、アルミニウムアルコキシド、ジルコニウムキレート鎖体、ジルコニウムアルコキシドなど；ビスマスカルボキシレート；酸性化合物、例えばリン酸、ｐ−トルエンスルホン酸、ハロゲン化ホウ素など；必要に応じた複合液体、脂肪族アミン、ジアミンまたはポリアミンである。上記群の１種または複数種から選択される、１種又は複数種の触媒の混合物を使用してもよい。三フッ化ホウ素錯体、鉄カルボキシレート、チタンカルボキシレート若しくは錫カルボキシレートが特に好ましい。触媒、好ましくは複数種の触媒混合物は、組成物の総重量に基づいて、０.０１〜約５ｗｔ％、特に３ｗｔ％以下の量で添加される。
【００５０】
さらに、本発明による組成物は、約２０ｗｔ％以下の常套の粘着付与剤を含有してもよい。適当な粘着付与剤は、例えば、樹脂、テルペンオリゴマー、クマロン／インデン樹脂、脂肪族の石油化学樹脂、および改質フェノール樹脂である。また、テルペンと他のモノマー（例えばスチレン、αメチルスチレン、イソプレンなど）の共重合体は、テルペン樹脂の１種に数えられる。テルペンまたはコロフォン(colophonium)へフェノールを酸触媒の存在下で付加させることにより製造される、テルペン−フェノール樹脂も適当である。テルペン−フェノール樹脂は、大部分の有機溶媒およびオイル中で可溶であり、他の樹脂、ワックスおよびゴムと相溶性を示す。本発明との関連において、コロフォン樹脂およびその誘導体（例えば、それらのエステルまたはアルコール）も、上記意義における添加剤として同様に適当である。
【００５１】
さらに、本発明による組成物は、酸化防止剤または安定剤などの更なる添加剤を約５ｗｔ％以下の量で含有できる。特に、既知のヒンダードアミン系光安定剤（ＨＡＬＳ）を添加できる。架橋または硬化する間に、最終生成物に組み込まれるシリル基を含有するＵＶ安定剤も添加できる。
【００５２】
貯蔵寿命をさらに向上させるために、水分の浸透に対して本発明による組成物をさらに安定させるために、乾燥剤を添加してもよい。例えば、イソシアネートまたはシランが適当である。イソシアネートまたは加水分解性シランに基づく上述の反応性添加剤も使用できる。例えば、イソシアナトシラン、ビニルシラン、オキシムシランまたはテトラアルコキシシランが挙げられる。乾燥剤の量は、約６ｗｔ％以下である。
【００５３】
本発明による組成物は、更に充填剤を含有してもよい。適当な充填剤の例としては以下のものが含まれる：白墨、石灰粉、沈降シリカおよび／または熱分解法シリカ、ゼオライト、ベントナイト、マグネシウム、カーボネート、珪藻土、アルミナ、粘度、タルク、酸化チタン、酸化鉄、砂、石英、フリントマイカ、ガラス粉末、およびその他の無機質物質粉末である。さらに、有機充填剤、特にカーボンブラック、グラファイト、木質繊維、木粉、おがくず、セルロース、綿、パルプ、綿、木片、粉砕したワラ、籾殻、粉砕したクルミ殻、その他の裁断繊維を添加してもよい。さらに、短繊維、例えばガラス繊維、ガラスフィラメント、ポリアクリロニトリル繊維、炭素繊維、ケブラー繊維、またはポリエチレン繊維などもまた使用できる。また、アルミニウム粉末も充填剤として適当である。
【００５４】
鉱物外殻または樹脂外殻を有する中空球も充填剤として適当である。これらは、例えば、中空ガラス球であってもよく、樹脂系の中空球であってもよい。この場合、直径は０.５ｍｍ未満、好ましくは３００μｍ未満である。
【００５５】
本発明による組成物は、１０〜５０ｗｔ％のシラン基を末端基とするポリエーテルと、０.５〜２０ｗｔ％の、少なくとも２つの加水分解性シラン基を含有する（メタ）アクリレートブロックコポリマーと、８５〜４０ｗｔ％の充填剤および助剤とを含有する（ただし、成分の合計量は１００％である）。特に、（メタ）アクリレートブロックコポリマーの含有量は、１〜１０ｗｔ％である。シリル基末端ポリエーテルの含有量に基づく、アクリレートポリマーの含有量は、３３％未満である。好ましい実施態様において、いずれのポリマーも低い分散度（特に１.７未満）を示し、別の実施態様において、ブロックコポリマーの分散度（Ｄ）は２.０〜２.４である。このことにより、組成物の粘度を低く維持することができる。
【００５６】
本発明による架橋性組成物は、封止剤、接着剤または表面被覆剤として使用できる。本発明による組成物は既知の方法により塗布することができ、一般に、支持体の前処理を必要としない。本発明による組成物は、周囲に存在する水分で架橋させることができる。このことは、ポリマー性の成分がシラン基を介して相互に反応することにより、共通の網状構造を構築することに起因する。得られる架橋組成物は弾性を示す。また、種々の支持体に対して良好な接着性を示す。
【００５７】
特に、支持体がその表面に幾分かの水分を有する場合、該表面への急速かつ良好な接着がもたらされる。
【００５８】
架橋組成物は、耐候性である。一般に、これらは、光の影響を受けて僅かに分解するだけである。さらに、周囲温度が上昇した場合においても、水分の影響を受ける条件下において、安定したコンパウンドを得ることができる。
【００５９】
種々の基材への接着性は、本発明によるシラン反応性（メタ）アクリレートブロックコポリマーを添加することにより改良される。さらに、ブロックコポリマーの構造に起因して、架橋コンパウンドにおける特に有利な弾性挙動が観察される。
【実施例】
【００６０】
本発明は、以下の実施例により説明される。
実施例１および２（アクリレートブロックコポリマー）：
【００６１】
攪拌機、温度計、還流冷却器、窒素導入管および滴下漏斗を具備する、二重ジャケット付きの容器内をＮ２雰囲気下にし、該容器内にモノマーｌｂ（正確な名称および添加量を表１に示す）と、１５０ｍｌの酢酸プロピルと、０.６０ｇの酸化銅（Ｉ）と、１.６ｇのＮ,Ｎ,Ｎ',Ｎ'',Ｎ'''-ペンタメチルジエチレントリアミン（ＰＭＤＥＴＡ）とを導入した。溶液を８０℃で１５分間攪拌した。その後、同じ温度にて、開始剤として１,４-ブタンジオールジ-（２-ブロモ-２-メチルプロピオネート）（ＢＤＢＩＢ、添加量を表１に示す）を溶解させた３５ｍｌの酢酸プロピルを滴下した。３時間かけて重合をおこなった後、平均分子量ＭｎをＳＥＣで測定するために試料を取り出し、次いで、モノマーIIｂおよびモノマーIIIｂ（正確な名称および添加量を表２に示す）の混合物を添加した。転化率が９５％に達した後、モノマーIIｂ'を最後に添加した（正確な名称および添加量を表１に示す）。混合物の重合を、転化率が少なくとも９５％に達するまでおこなった後に、２.４ｇのｎ-ドデシルメルカプタンを添加することによって、反応を中止させた。シリカを介して溶液を濾過し、その後、蒸留により揮発性成分を除去した。平均分子量および分子量分布（Ｍｗ／Ｍｎ）は、ＰＭＭＡを標準試料とし、テトラヒドロフランを用いて、ゲル浸透クロマトグラフィー（ＧＰＣ）により測定した。共重合モノマー３ａの一部を、１Ｈ-ＮＭＲ測定により定量化した。数平均分子量および重量平均分子量（ＭｎおよびＭｗ）を表１に示す。
【００６２】
【表１】
2011525201.tif 000005
ＭＭＡ＝メチルメタクリレート；ｎ-ＢＡ＝ｎ-ブチルアクリレート、ＭＥＭＯ＝ダイナシランＭＥＭＯ（３−メタクリルオキシプロピルトリメトキシシラン）；
メルカプタンを添加する前の第３工程において、ＧＰＣ測定を１回おこなった。
【００６３】
実施例３（ポリエーテルシラン）：
５００ｍｌの三つ口フラスコ内で、真空条件下、１００℃にて、２８２ｇ（１５ｍｍｏｌ）のポリプロピレングリコール１８０００（ＯＨ価＝６.０）を乾燥させた。窒素雰囲気下、８０℃にて、０.１ｇのＤＢＴＬを添加し、次いで、７.２ｇ（３２ｍｍｏｌ）のイソシアナトプロピルトリメトキシシランを添加した。８０℃で１時間攪拌した後、得られたポリマーを冷却し、次いで６ｇのビニルトリメトキシシランで処理した。
【００６４】
実施例４（封止剤配合物）：
シラン官能化ポリエーテル（Ｂ３）  ２５％
ポリアクリレート（Ｂ１）  ３％
ジイソウンデシルフタレート  １７.５％
被覆白墨Ｕ１Ｓ２  ４９.５％
ビニルトリメトキシシラン（乾燥剤）  １.４％
二酸化チタン  ２.５％
アミノプロピルトリメトキシシラン（定着剤）  ０.９％
ＤＢＴＬ  ０.１％
安定剤（チヌビン）  ０.１％
【００６５】
実施例５（封止剤配合物）：
シラン官能化ポリエーテル（ＢＢ３）  ２２％
ポリアクリレート（Ｂ２）  ６％
ジイソウンデシルフタレート  １７.５％
被覆白墨Ｕ１Ｓ２  ４９.５％
ビニルトリメトキシシラン（乾燥剤）  １.４％
二酸化チタン  ２.５％
アミノプロピルトリメトキシシラン（定着剤）  ０.９％
ＤＢＴＬ  ０.１％
安定剤（チヌビン）  ０.１％
【００６６】
高速混合器でポリマーを混合し、次いで顔料を添加した。次いで、添加剤、例えば触媒、定着剤、乾燥剤などを添加し、均質化した。本発明によるコンパウンドは、室温で糊状であり、水が欠如した状態で貯蔵可能である。
【００６７】
硬化させた後、ビーチウッド材上の試料は、３Ｎ／ｍｍ２以上の剪断強さを示した。
【００６８】
木材、ＰＶＣ、ポリカーボネートまたはＡＢＳ材料への接着性が良好である。
【国際調査報告】
2011525201.tif 000006
2011525201.tif 000007
2011525201.tif 000008
2011525201.tif 000009